(57)【特許請求の範囲】
【請求項１】
湿式成膜で内部に発泡が略均等に形成された軟質プラスチックシートと、前記軟質プラスチックシートの一面側に配置され被研磨物の横ずれ範囲を規制する枠材と、前記軟質プラスチックシートの他面側に配置された基材とを備えた保持パッドにおいて、前記軟質プラスチックシートは、前記一面側がスライス処理されて前記発泡が該一面側で開孔しており、前記一面側に水を介して吸着保持させた被研磨物を前記一面側の表面に直交する方向に引っ張ったときの吸着力が２ｋｇ〜８ｋｇの範囲であり、かつ、前記一面側に水を介して吸着保持させた被研磨物を前記一面側の表面に沿う方向に引っ張ったときの摩擦力が２ｋｇ〜１５ｋｇの範囲であることを特徴とする保持パッド。
【請求項２】
前記軟質プラスチックシートは、互いに交差する２方向のうちの一方向であってスライス処理用の刃先と平行な方向の長さが固定され他方向に張力がかけられた状態で、前記一面側がスライス処理されたことを特徴とする請求項１に記載の保持パッド。
【請求項３】
前記軟質プラスチックシートは、前記一面側の開孔の平均開孔径が１０μｍ〜６０μｍの範囲であることを特徴とする請求項１または請求項２に記載の保持パッド。
【請求項４】
前記軟質プラスチックシートは、前記一面側の開孔率が１０％〜７０％の範囲であることを特徴とする請求項３に記載の保持パッド。
【請求項５】
前記軟質プラスチックシートは、厚さが０．８ｍｍ〜２．０ｍｍの範囲であることを特徴とする請求項１に記載の保持パッド。
【発明の詳細な説明】
【技術分野】
【０００１】
本発明は保持パッドに係り、特に、湿式成膜で内部に発泡が略均等に形成された軟質プラスチックシートと、軟質プラスチックシートの一面側に配置され被研磨物の横ずれ範囲を規制する枠材と、軟質プラスチックシートの他面側に配置された基材とを備えた保持パッドに関する。
【背景技術】
【０００２】
従来、レンズ、平行平面板、反射ミラー等の光学材料、ハードディスク用基板、シリコンウエハ、液晶ディスプレイ用ガラス基板等の材料（被研磨物）では、高精度な平坦性が要求されるため、研磨布を使用した研磨加工が行われている。例えば、シリコンウエハの研磨加工では、研磨布が研磨面を上向きに装着された研磨定盤と、シリコンウエハが被研磨面（加工面）を下向きに保持されシリコンウエハを押圧可能なウエハホルダとを備え、研磨定盤およびウエハホルダ共に回転するウエハ研磨機が用いられている。ウエハホルダには、シリコンウエハのスクラッチ（キズ）等を回避するため、スエード状の保持面を有する保持パッドが装着されている。この保持パッドには、シリコンウエハの横ずれ（移動）範囲を規制するテンプレート（枠材）が取り付けられている。
【０００３】
一般に、保持パッドには、ポリウレタン等の軟質プラスチックシートが使用されている。この軟質プラスチックシートが柔軟なことから、ウエハホルダへの装着時等の取り扱いを容易にするために基材と貼り合わされている。軟質プラスチックシートは、樹脂を水混和性の有機溶媒に溶解させた樹脂溶液をシート状の成膜基材に塗布後、水系凝固液中で樹脂をシート状に凝固再生させること（湿式成膜法）で製造されている。製造された軟質プラスチックシートの表面には緻密な微多孔が形成された厚さ数μｍ程度の表面層（スキン層）が形成され、スキン層の内側（内部）にはスキン層の微多孔より孔径の大きな発泡が略均等に形成されている。スキン層の表面は、緻密に形成された微多孔により平坦性を有しており、シリコンウエハとの接触性に優れるため、保持面としてシリコンウエハの保持が可能となる。研磨加工時には、シリコンウエハが保持パッドの表面（保持面）に水などの液体を介して吸着される。
【０００４】
ところが、湿式成膜法では、樹脂溶液が粘性を有するため、成膜基材への塗布時や、樹脂の凝固再生時に厚さバラツキが生じやすく、軟質プラスチックシート自体の表面の平坦性が損なわれる（大きく波打った表面となる）。厚さバラツキが生じた軟質プラスチックシートを使用した保持パッドでは、研磨加工時に保持パッドの厚さの大きな部分でシリコンウエハにかかる圧力が大きくなるため、当該部分の被研磨面が大きく研磨されて平坦性を損なうこととなる。軟質プラスチックシートの厚さバラツキを低減するため、軟質プラスチックシートのスキン層側がバフ処理（表面サンディング）されている（例えば、特許文献１参照）。この技術では、厚さバラツキが改善されるものの、スキン層が削り取られるため、樹脂の表面が引きちぎられた状態、すなわち、微少な凹凸を生じた毛羽状となる。このため、スキン層表面でガラス基板などを保持する保持パッドに比べて吸着力が小さくなることから、シリコンウエハが、研磨加工中にテンプレートから飛び出したり、ウエハホルダに保持された状態での搬送中に落下したりといったトラブルが発生するおそれがある。
【０００５】
保持パッドの吸着力を高めるにはシリコンウエハをスキン層で保持するようにすればよいが、ウエハ研磨機のように研磨定盤およびウエハホルダが共に回転する場合、ウエハホルダにシリコンウエハが強く吸着されたままでは、シリコンウエハに過度の負荷がかかり平坦性が上がらなくなってしまう。また、保持面にシリコンウエハが吸着され固定された状態が長時間続くと、シリコンウエハの被研磨面に保持パッドの表面形状が転写されてしまうおそれもある。このため、平坦性の向上には、研磨中のシリコンウエハが保持面に沿う方向（水平方向）にある程度自由に動ける（テンプレート内で自転できる）ことが重要となる。研磨加工時にシリコンウエハを移動させる技術として、研磨布の研磨面に形成する溝の密度を研磨布の内周側と外周側とで異なるようにする技術が開示されている（特許文献２参照）。
【先行技術文献】
【特許文献】
【０００６】
【特許文献１】特開平２−８８２２９号公報
【特許文献２】特開平１１−２８５９６３号公報
【発明の概要】
【発明が解決しようとする課題】
【０００７】
しかしながら、スキン層の厚さが軟質プラスチックシートの厚さバラツキより小さいことから、厚さバラツキを解消する程バフ処理するとスキン層が消失してしまうため、被研磨物に対する吸着力が低下する。スキン層を残したままでは厚さバラツキが解消されないため、被研磨面の平坦性を向上させることが難しくなる。また、バフ処理では、発生したバフ粉が保持面の開孔の中に入り込んでしまうことがある。このようなバフ粉が研磨加工中に脱落し被研磨面に付着すると、スクラッチの発生や平坦性の低下を招くおそれがあるが、バフ処理後に洗浄等を行っても開孔の中に入り込んだバフ粉を完全に取り除くことは困難である。一方、上述した特許文献２の技術では、研磨布の溝によりシリコンウエハを移動させることができるものの、従来の保持パッドが用いられるため、吸着力が不十分でありシリコンウエハの平坦性の向上が十分とはいえない。シリコンウエハを安定的に自転させながら研磨加工を行う場合、研磨布と共に保持パッドもシリコンウエハに接触するため、保持パッドの改善も重要となる。このような観点から、保持面に直交する方向（垂直方向）ではシリコンウエハを確実に吸着することができ、水平方向ではシリコンウエハがある程度自由に動けるような保持パッドが望まれている。
【０００８】
本発明は上記事案に鑑み、被研磨物の平坦性を向上させることができる保持パッドを提供することを課題とする。
【課題を解決するための手段】
【０００９】
上記課題を解決するために、本発明は、湿式成膜で内部に発泡が略均等に形成された軟質プラスチックシートと、前記軟質プラスチックシートの一面側に配置され被研磨物の横ずれ範囲を規制する枠材と、前記軟質プラスチックシートの他面側に配置された基材とを備えた保持パッドにおいて、前記軟質プラスチックシートは、前記一面側がスライス処理されて前記発泡が該一面側で開孔しており、前記一面側に水を介して吸着保持させた被研磨物を前記一面側の表面に直交する方向に引っ張ったときの吸着力が２ｋｇ〜８ｋｇの範囲であり、かつ、前記一面側に水を介して吸着保持させた被研磨物を前記一面側の表面に沿う方向に引っ張ったときの摩擦力が２ｋｇ〜１５ｋｇの範囲であることを特徴とする。
【００１０】
本発明では、軟質プラスチックシートの一面側がスライス処理されたことで、バフ処理された面が毛羽状に形成されるのと比べてスライス処理された面が平滑性に優れるため、被研磨物に対する吸着力を確保しやすくすることができ、内部に略均等に形成された発泡が一面側で開孔しており、吸着力を２ｋｇ〜８ｋｇの範囲、摩擦力を２ｋｇ〜１５ｋｇの範囲としたことで、被研磨物に対する吸着力と摩擦力とがバランスよく調整されるため、吸着力を保ちつつ被研磨物の移動が許容されるとともに、被研磨物が移動しても枠材に強く当たることなく被研磨物の損傷が抑制されるので、被研磨物の平坦性を向上させることができる。
【００１１】
この場合において、軟質プラスチックシートが互いに交差する２方向のうちの一方向であってスライス処理用の刃先と平行な方向の長さが固定され他方向に張力がかけられた状態で、一面側がスライス処理されていてもよい。また、軟質プラスチックシートの一面側の開孔の平均開孔径を１０μｍ〜６０μｍの範囲とすることが好ましい。軟質プラスチックシートの一面側の開孔率を１０％〜７０％の範囲とすることが好ましい。軟質プラスチックシートの厚さを０．８ｍｍ〜２．０ｍｍの範囲としてもよい。
【発明の効果】
【００１２】
本発明によれば、軟質プラスチックシートの一面側がスライス処理されたことで、バフ処理された面が毛羽状に形成されるのと比べてスライス処理された面が平滑性に優れるため、被研磨物に対する吸着力を確保しやすくすることができ、内部に略均等に形成された発泡が一面側で開孔しており、吸着力を２ｋｇ〜８ｋｇの範囲、摩擦力を２ｋｇ〜１５ｋｇの範囲としたことで、被研磨物に対する吸着力と摩擦力とがバランスよく調整されるため、吸着力を保ちつつ被研磨物の移動が許容されるとともに、被研磨物が移動しても枠材に強く当たることなく被研磨物の損傷が抑制されるので、被研磨物の平坦性を向上させることができる、という効果を得ることができる。
【図面の簡単な説明】
【００１３】
【図１】本発明を適用した実施形態の保持パッドを示す断面図である。
【図２】シート基材と貼り合わせた成膜樹脂をスライスするときの成膜樹脂とバンドナイフとの位置関係を示す断面図である。
【図３】ポリウレタンシートを評価するときのポリウレタンシートおよび被研磨物の位置関係を模式的に示し、（Ａ）は吸着力を評価するときの断面図、（Ｂ）は摩擦力を評価するときの断面図である。
【発明を実施するための形態】
【００１４】
以下、図面を参照して、本発明を適用したシリコンウエハ保持用の保持パッドの実施の形態について説明する。
【００１５】
（保持パッド）
図１に示すように、本実施形態の保持パッド１は、１００％モジュラス（２倍長に引っ張る時の張力）が２０ＭＰａ以下のポリウレタン樹脂で形成された軟質プラスチックシートとしてのポリウレタンシート２を有している。
【００１６】
ポリウレタンシート２は、シリコンウエハ（被研磨物）をウエハホルダ（保持定盤）に保持させるときにシリコンウエハに当接する保持面Ｐを有している。ポリウレタンシート２の保持面Ｐ側には、ポリウレタンシート２の厚さ（図１の縦方向の長さ）が一様となるようにスライス処理が施されている（詳細後述）。ポリウレタンシート２は、厚さの平均値に対する標準偏差の割合を百分率で示した厚さ変動率が５％以下となるように形成されている。本例では、厚さ変動率が２％に設定されている。このため、ポリウレタンシート２の保持面Ｐが略平坦となる。ポリウレタンシート２の厚さは、平均値として、０．２〜２．０ｍｍの範囲とすることが好ましく、本例では、０．８ｍｍに設定されている。
【００１７】
ポリウレタンシート２の内部には、湿式成膜により、ポリウレタンシート２の厚さ方向に沿って丸みを帯びた断面略三角状の発泡３が略均等に分散した状態で形成されている。発泡３は、保持面Ｐ側の大きさが、保持面Ｐと反対の面側より小さく形成されている。発泡３同士の間のポリウレタン樹脂中には、発泡３より小さい図示しない発泡が形成されている（以下、説明を簡単にするために発泡３および図示しない発泡をあわせて発泡３と称する。）。発泡３は、不図示の連通孔で立体網目状につながっている。保持面Ｐ側がスライス処理されているため、発泡３の一部が保持面Ｐで開孔して開孔４を形成している。発泡３が略均等に形成されていることから、保持面Ｐでは開孔４が略均等に分散した状態で形成されている。開孔４は、平均開孔径が１０〜６０μｍの範囲に設定されることが好ましく、本例では、４０μｍに設定されている。また、保持面Ｐの全面積に対する開孔４の合計面積の割合を百分率で示した開孔率が１０〜７０％に設定されることが好ましく、本例では、２５％に設定されている。このポリウレタンシート２では、保持面Ｐに水を介して吸着保持させたシリコンウエハを保持面Ｐに直交する方向（以下、垂直方向という。）に引っ張ったときの力（以下、吸着力という。）が２〜８ｋｇの範囲に設定されることが好ましい。また、研磨加工中のシリコンウエハに良好な自転（移動）を許容するために、シリコンウエハに荷重をかけ保持面Ｐに沿う方向（以下、水平方向という。）に引っ張ったときの力（以下、摩擦力という。）が２〜１５ｋｇの範囲に設定されることが好ましい。本例では、垂直方向の吸着力が３ｋｇに設定されており、水平方向の摩擦力が５．０ｋｇに設定されている。
【００１８】
保持パッド１の保持面Ｐ側には、研磨加工中にシリコンウエハが横ずれを起こしウエハホルダから飛び出すことを抑制する（横ずれ範囲を規制する）枠材としてのテンプレート８が貼り合わされている。テンプレート８には、ガラスエポキシ樹脂（ガラス繊維を含有するエポキシ樹脂）やフェノール樹脂等の熱硬化性樹脂を主体とした材質が使用されている。テンプレート８は、外径がポリウレタンシート２と同じ大きさで、内径がシリコンウエハより大きなリング状を呈している。テンプレート８は、ポリウレタンシート２の保持面Ｐ側にホットメルト（感熱型接着剤）を介して接着されている。ホットメルトには、例えば、アクリル系、ニトリル系、ニトリルゴム系、ポリアミド系、ポリウレタン系、ポリエステル系等の熱可塑性接着剤が使用されている。ホットメルトを熱溶融させることで、保持面Ｐとテンプレート８の接着面とがほぼ一定の間隔で接着されている。
【００１９】
また、保持パッド１は、保持面Ｐと反対の面側に、ポリエチレンテレフタレート（以下、ＰＥＴと略記する。）フィルム製の基材６が貼り合わされている。基材６のポリウレタンシート２と反対側の面には、一面側（図１の最下面側）に剥離紙を有し研磨機に保持パッド１を装着するための両面テープ７の他面側が貼り合わされている。両面テープ７は、ＰＥＴフィルム製の基材の両面に接着剤層を有している。
【００２０】
（保持パッドの製造）
保持パッド１は、湿式成膜、スライス処理、ラミネートおよび裁断の各工程を経て製造される。以下、工程順に説明する。まず、湿式成膜工程では、ポリウレタン樹脂を有機溶媒に溶解させたポリウレタン樹脂溶液を成膜基材に連続的に塗布し、水系凝固液に浸漬することでポリウレタン樹脂をシート状に凝固再生させ、洗浄後乾燥させて帯状（長尺状）のポリウレタンシート２を得る。
【００２１】
ポリウレタン樹脂溶液は、ポリウレタン樹脂、ポリウレタン樹脂を溶解可能な水混和性の有機溶媒及び添加剤を混合し、濾過により凝集塊等を除去した後、真空下で脱泡することで調製される。有機溶媒には、本例では、Ｎ，Ｎ−ジメチルホルムアミド（以下、ＤＭＦと略記する。）が用いられている。ポリウレタン樹脂には、１００％モジュラスが２０ＭＰａ以下のポリエステル系、ポリエーテル系、ポリカーボネート系等の樹脂から選択して用い、例えば、ポリウレタン樹脂が３０％となるようにＤＭＦに溶解させる。添加剤としては、発泡３の大きさや量（個数）を制御するため、カーボンブラック等の顔料、発泡を促進させる親水性活性剤及びポリウレタン樹脂の凝固再生を安定化させる疎水性活性剤等を用いることができる。換言すれば、親水性活性剤や疎水性活性剤の配合割合を調整することで、得られるポリウレタンシート２に形成される発泡３の大きさや量を制御することができる。
【００２２】
調製されたポリウレタン樹脂溶液は、常温下でナイフコータ等の塗布機により帯状の成膜基材に略均一に塗布される。このとき、ナイフコータと成膜基材との間隙（クリアランス）を調整することで、ポリウレタン樹脂溶液の塗布厚さ（塗布量）が調整される。成膜基材には、可撓性フィルム、不織布、織布等を用いることができる。不織布や織布を用いる場合は、ポリウレタン樹脂溶液の塗布時に成膜基材内部へのポリウレタン樹脂溶液の浸透を抑制するため、予め水又はＤＭＦ水溶液（ＤＭＦと水との混合液）等に浸漬する前処理（目止め）が行われる。成膜基材としてＰＥＴ製等の可撓性フィルムを用いる場合は、液体の浸透性を有していないため、前処理が不要となる。以下、本例では、成膜基材をＰＥＴ製フィルムとして説明する。
【００２３】
ポリウレタン樹脂溶液が塗布された成膜基材は、ポリウレタン樹脂に対して貧溶媒である水を主成分とする凝固液に浸漬される。凝固液中では、まず、塗布されたポリウレタン樹脂溶液の表面に緻密な微多孔が形成された厚さ数μｍのスキン層が形成される。その後、ポリウレタン樹脂溶液中のＤＭＦと凝固液との置換の進行によりポリウレタン樹脂が成膜基材の片面にシート状に凝固再生する。ＤＭＦのポリウレタン樹脂溶液からの脱溶媒による凝固液との置換に伴い、ポリウレタン樹脂の内部に発泡３が略均等に分散した状態で形成され、発泡３を立体網目状に連通する不図示の連通孔が形成される。このとき、成膜基材のＰＥＴ製フィルムが水（凝固液）を浸透させないため、ポリウレタン樹脂溶液の表面（スキン層）側で脱溶媒が生じて成膜基材側が表面側より大きな発泡３が形成される。
【００２４】
凝固再生したポリウレタン樹脂（以下、成膜樹脂という。）が成膜基材から剥離され、水等の洗浄液中で洗浄されて成膜樹脂中に残留するＤＭＦが除去される。洗浄後、成膜樹脂をシリンダ乾燥機で乾燥させる。シリンダ乾燥機は内部に熱源を有するシリンダを備えている。成膜樹脂がシリンダの周面に沿って通過することで乾燥する。乾燥後の成膜樹脂は、ロール状に巻き取られる。
【００２５】
スライス処理工程は、準備ステップとスライスステップとを有している。準備ステップでは、湿式成膜工程で巻き取られた成膜樹脂のスキン層側に略平坦なシート基材が貼り合わされ幅方向の長さが固定される。長尺状のシート基材は、ロール状に巻かれており、長手方向と交差する幅方向の長さが成膜樹脂より大きく設定されている。シート基材には、伸縮性を有しないＰＥＴ製シートが用いられている。シート基材と成膜樹脂との貼合わせには、アクリル系接着剤等の感圧型接着剤が用いられている。ロール状に巻き取られた成膜樹脂がスキン層を上側にして略水平に引き出され、上面（スキン層の表面）に感圧型接着剤が略均一に塗布される。成膜樹脂の上側からシート基材が重ね合わされ、成膜樹脂の幅方向に張力をかけた状態で、成膜樹脂とシート基材とが加圧により貼り合わされる。成膜樹脂の幅方向にかける張力は、スライス時に成膜樹脂に弛みが生じない程度で十分である。なお、感圧型接着剤としては、後述するようにスライス時には成膜樹脂の長手方向にも張力がかけられることを考慮し、張力下で剥離しない程度の接着力を有するものを用いることが好ましい。また、幅方向に張力をかけずに幅方向の長さを固定するようにしてもよい。
【００２６】
スライスステップでは、シート基材と貼り合わされた成膜樹脂のスキン層側（シート基材と貼り合わされた面側）がスライスされる。スライスには、帯状で環状に形成されたバンドナイフを備えたスライス機が使用される。スライス機は、長手方向が成膜樹脂（シート基材）の幅方向となるように配置されている。バンドナイフは、スライス機の長手方向両側にそれぞれ配設された回転駆動ローラ及び従動ローラ間に張架されており、２本のローラ間に位置する部分が略水平となるように調整されている。バンドナイフは、成膜樹脂の搬送方向上流側に刃先を向けて配置されている。バンドナイフを一定方向に回転させ、シート基材と貼り合わされた成膜樹脂を搬送方向に通過させることで、成膜樹脂がスライスされる。
【００２７】
スライス時には、成膜樹脂の長手方向に張力がかけられる。長手方向にかけられる張力は、成膜樹脂のポリウレタン樹脂の破断伸度（短冊状の試験片を長手方向に引っ張り、試験片が破断したときの伸度）の５％〜５０％の範囲に設定される。張力が破断伸度の５％より小さい場合は、スライス時に成膜樹脂の弛みが生じやすくなり、スライス後のポリウレタンシート２に厚さバラツキが生じやすくなる。反対に、張力が破断伸度の５０％を超えた場合は、スライスの途中でポリウレタンシート２が破断してしまうおそれがある。成膜樹脂が弾力性を有しているため、シート基材と貼り合わされていない成膜樹脂のみに長手方向の張力をかけると、幅方向に収縮し、幅方向の長さが小さくなる。本例では、成膜樹脂がシート基材と貼り合わされ幅方向の長さが固定されているため、幅方向に収縮することなく長手方向および幅方向に張力がかかり、成膜樹脂の厚さがほぼ一様となる。長手方向にかける張力は、スライス機への成膜樹脂（シート基材）の供給量（供給速度）と、スライス後のポリウレタンシート２の巻き取り量（巻取速度）とを変えることで調整することができる。スライス後、形成された帯状のポリウレタンシート２は、張力がかけられた状態でロール状に巻き取られる。
【００２８】
スライス処理では、図２に示すように、成膜樹脂２ａが搬送方向（図２の矢印Ａ方向）に搬送されるときに、成膜樹脂２ａのシート基材１２側がバンドナイフＫでスライスされる。このとき、スライス後のポリウレタンシート２の厚さ変動率が５％以下となるように切断位置が調整されている。すなわち、成膜樹脂２ａの厚さバラツキが大きいほどスキン層表面から離れた位置でスライスする（得られるポリウレタンシート２の厚さが小さくなる）。本例では、連続的に製造された成膜樹脂２ａが帯状のため、成膜樹脂２ａを連続的にスライスする。ポリウレタンシート２は、スキン層側が切り取られることで略平坦（平滑）な保持面Ｐが形成され厚さバラツキが解消される。このとき、発泡３が開孔して開孔４が形成される。ポリウレタン樹脂溶液に配合する親水性活性剤や疎水性活性剤を調整し、スライス処理で厚さ変動率が５％以下となるように切断位置を調整することで、開孔４の平均開孔径、開孔率を上述した範囲に設定することができ、シリコンウエハを吸着保持させたときの吸着力や摩擦力を設定することができる。スライス処理では、成膜樹脂２ａが伸縮性を有しないシート基材１２と貼り合わされているため、長手方向にかけられる張力が厳密にはスライス後のポリウレタンシート２にかかることとなるが、スライス時に瞬間的に幅方向の固定が解除されると共にスライスされる。このため、スライスの瞬間では長手方向および幅方向の２方向に張力がかかっており、ポリウレタンシート２の厚さ変動率に対する影響はほとんどない。
【００２９】
ラミネート工程では、スライス後ロール状に巻き取られたポリウレタンシート２のスライスされた面と反対の面側に、基材６を接着剤や粘着剤で貼り合わせる。このとき、ポリウレタンシート２に張力をかけて貼り合わせる。張力は、ポリウレタンシート２の破断伸度の２〜３０％の範囲に設定される。張力が破断伸度の２％より小さい場合は、ポリウレタンシート２が弛みやすくなるため、ポリウレタンシート２が波打った状態で貼り合わされるおそれがある。反対に、張力が破断伸度の３０％を超えた場合は、接着剤や粘着剤に強力なものを使用しないと、貼り合わせが安定せず、端部（周縁部）等で剥離が生じやすくなるおそれがある。基材６のポリウレタンシート２と反対側の面には、一面側に剥離紙が貼付された両面テープ７の他面側を貼り合わせる。裁断工程で円形等の所望の形状、サイズに裁断した後、ポリウレタンシート２のスライスされた面側にテンプレート８をホットメルトで貼り合わせる。その後、汚れや異物等の付着がないことを確認する等の検査を行い保持パッド１を完成させる。
【００３０】
シリコンウエハの研磨加工を行うときは、ウエハ研磨機のウエハホルダに保持パッド１を装着し、保持パッド１でシリコンウエハを保持させる。ウエハホルダに保持パッド１を装着するには、両面テープ７の剥離紙を取り除き、露出した接着剤層で保持面Ｐが下方に向くようにウエハホルダに接着固定する。テンプレート８の略中央部に露出している保持面Ｐに適量の水を含ませてシリコンウエハを押し付けることで、シリコンウエハが水の表面張力及びポリウレタンシート２のポリウレタン樹脂の粘着性によりウエハホルダに保持される。このとき、シリコンウエハの被研磨面（加工面）が下方に向いている。一方、ウエハホルダの下方でウエハホルダと対向するように配置された研磨定盤には、表面に研磨布を研磨面が上方に向くように装着する。シリコンウエハの被研磨面が研磨布の研磨面に接触するように、ウエハホルダを研磨定盤の方へ移動させシリコンウエハを搬送する。ウエハホルダでシリコンウエハを研磨布側に押圧しながら、ウエハホルダと研磨定盤とを回転させることで、シリコンウエハの加工面が研磨布で研磨加工される。ポリウレタンシート２の吸着力が摩擦力より大きく設定されているため、ウエハホルダに保持させたシリコンウエハが搬送中（研磨布に押圧されるまで）脱落することなく、研磨加工中にはシリコンウエハがテンプレート８の内側で移動（自転）しながら研磨加工される。
【００３１】
（作用）
次に、本実施形態の保持パッド１の作用等について説明する。
【００３２】
本実施形態の保持パッド１では、ポリウレタンシート２は、湿式成膜後、保持面Ｐ（スキン層）側がスライス処理され、厚さ変動率が２％（５％以下）に設定されている。このため、研磨加工時に保持したシリコンウエハを研磨布側に略均等に押圧することができる。また、ポリウレタンシート２が保持面Ｐに発泡３の開孔による開孔４が形成されている。このため、研磨加工時に保持するシリコンウエハは、開孔４以外の部分では水を介して保持面Ｐに当接し、開孔４では当接しなくなる。これにより、シリコンウエハに対する吸着力と摩擦力とがバランスよく調整されるので、吸着力を確保することができ、研磨加工中にシリコンウエハがテンプレート８の中側で移動可能となる。従って、シリコンウエハがある程度自由に移動しながら研磨加工されるので、シリコンウエハの平坦性を向上させることができる。
【００３３】
また、本実施形態の保持パッド１では、ポリウレタンシート２の保持面Ｐ側がスライス処理されている。スライス処理に代えてバフ処理を行った場合、バフ処理された面が微小な凹凸で毛羽状に形成されるため、シリコンウエハに対する吸着力が不均一となり、シリコンウエハの平坦性の低下や微少な傷の原因となる。これに対しスライス処理では、スライスされた面が平滑となり、広い範囲の厚さバラツキだけではなく、微少な凹凸についても改善される。このため、保持パッド１をウエハ研磨機のウエハホルダに装着することで、保持面Ｐの平坦性を格段に向上させることができる。また、バフ処理では生じたバフ屑等が保持面Ｐに形成された開孔に入り込み研磨加工中に脱落してシリコンウエハの平坦性を損なうことがあるのに対して、スライス処理ではこのような問題が生じることはない。このため、保持パッド１の平滑な保持面Ｐとシリコンウエハとの接触性が向上するため、シリコンウエハを確実に保持することができる。更に、バフ処理した面では、シリコンウエハを交換するたびに、シリコンウエハに接触する毛羽状部分の向きや面積がランダムに変化する。これに対して、スライス処理した保持面Ｐでは、保持面Ｐが略平坦な構造となる。このため、シリコンウエハを交換しても、保持面との接触が常にほぼ一定となるので、安定した研磨加工を行うことができる。
【００３４】
更に、本実施形態の保持パッド１では、保持面Ｐ側がスライス処理されているため、略平坦な部分（開孔４以外の部分）の面積が広くなりシリコンウエハに対する吸着力を確保しやすくなる。更に、保持面Ｐが略平坦となることで、ホットメルトによるテンプレート８の接着性が向上するので、研磨加工中にテンプレート８が剥離しにくくなり、保持パッド１の寿命を向上させることができる。
【００３５】
また更に、本実施形態の保持パッド１では、開孔部４を構成する開孔の平均開孔径が４０μｍ（１０〜６０μｍの範囲）で、開孔率が２５％（１０〜７０％の範囲）に設定されている。平均開孔径が１０μｍより小さい場合や開孔率が１０％より低い場合には、シリコンウエハに対する吸着力が大きくなり研磨加工中にシリコンウエハが水平方向に動けなくなるため、シリコンウエハに過度の負荷がかかるおそれがある。反対に、開孔径が６０μｍより大きい場合や開孔率が７０％を超えた場合には、シリコンウエハに対する吸着力が弱くなってしまう。吸着力が弱くなると、シリコンウエハを保持パッド１に吸着保持させてから研磨布に押圧するまでの搬送中にシリコンウエハが脱落してしまう可能性がある。平均開孔径、開孔率を本実施形態の範囲に設定することで、吸着力を保ちつつ研磨加工時にシリコンウエハの移動が可能となるので、平坦性を向上させた研磨加工を行うことができる。
【００３６】
更にまた、本実施形態の保持パッド１では、ポリウレタンシート２の厚さが０．８ｍｍ（０．２〜２．０ｍｍの範囲）に設定されている。ポリウレタンシート２の厚みが大きすぎる場合は、湿式成膜時にポリウレタン樹脂を内部まで十分に凝固再生させることが難しくなる。反対に、厚みが小さすぎる場合は、保持パッドとして要求されるクッション性が不十分となり、シリコンウエハにキズ等を発生させる原因となる。ポリウレタンシート２の厚さを０．２〜２．０ｍｍの範囲に設定することで、湿式成膜で十分に凝固再生させることができ、保持パッドとして十分なクッション性を有するポリウレタンシート２を得ることができる。被研磨物に対するクッション性を考慮すれば、厚さを０．８〜２．０ｍｍとすることがより好ましい。
【００３７】
また、本実施形態の保持パッド１では、ポリウレタンシート２のシリコンウエハに対する吸着力が３ｋｇ（２〜８ｋｇの範囲）に設定されており、摩擦力が５．０ｋｇ（２〜１５ｋｇの範囲）に設定されている。吸着力が２ｋｇ未満では、吸着保持させたシリコンウエハが搬送中等に脱落してしまう可能性がある。吸着力が８ｋｇを超える場合、保持面Ｐにシリコンウエハが吸着され固定された状態が長時間続くと、シリコンウエハの表面（被研磨面）に保持パッド１の表面形状が転写されてしまうおそれもある。摩擦力が大きすぎると研磨加工時にシリコンウエハが移動できなくなり、特に、１５ｋｇより大きい場合は、研磨加工中にシリコンウエハが移動し難くなりシリコンウエハに過度の負荷がかかるため、平坦性の低下を招きやすくなる。保持面Ｐがシリコンウエハを吸着し固定したままで研磨加工が続けられると、シリコンウエハの被研磨面に保持パッド１の表面形状が転写されてしまう可能性もある。反対に、摩擦力が２ｋｇより小さい場合は、研磨加工中にシリコンウエハがテンプレート８と強く衝突してしまい傷発生の原因となるおそれがある。ポリウレタンシート２のシリコンウエハに対する吸着力を２〜８ｋｇの範囲に設定し、摩擦力を２〜１５ｋｇの範囲に設定することで、シリコンウエハに対する吸着力と摩擦力とがバランスよく調整されるので、シリコンウエハの平坦性を向上させることができる。シリコンウエハの平坦性を一層向上させるためには、吸着力を２〜６ｋｇの範囲、摩擦力を３〜１０ｋｇの範囲にそれぞれ設定することがより好ましい。
【００３８】
更に、本実施形態の保持パッド１では、成膜樹脂２ａとシート基材１２とが貼り合わされて幅方向の長さが固定され、長手方向に張力をかけて成膜樹脂２ａがスライスされる。例えば、ある程度の硬度を有するブロック状の樹脂であれば、容易にスライスすることができるのに対し、ポリウレタンの成膜樹脂２ａが弾力性を有するシート状であることから、厚さ精度よくスライスすることは容易ではない。シート基材１２に貼り合わされていない成膜樹脂２ａのみでは、長手方向に張力をかけることで幅方向に収縮し幅方向の長さが小さくなるため、厚さバラツキが生じやすくなる。成膜樹脂２ａがシート基材１２と貼り合わされることで、スライス時（スライスの瞬間）には成膜樹脂２ａが長手方向および幅方向に張力がかけられた状態となる。これにより、弾力性を有するポリウレタン樹脂でも、厚さが一様となるようにスライスすることができる。従って、保持パッド１の全体について厚さバラツキを低減することができる。
【００３９】
また更に、本実施形態の保持パッド１では、保持面Ｐと反対の面側に基材６としてＰＥＴ製フィルムが貼り合わされている。このため、柔軟なポリウレタンシート２が基材６で支持されるので、保持パッド１の搬送時やウエハ研磨機への装着時の取り扱いを容易にすることができる。
【００４０】
なお、本実施形態では、スライス処理を施すことでポリウレタンシート２の厚さ変動率を２％（５％以下）とする例を示したが、研磨加工時にシリコンウエハの平坦性を一層向上させるためには、厚さ変動率を極力小さくすることが好ましい。このことは、スライス時にかける張力やスライスする位置（切断位置）を調整することで、例えば、厚さ変動率を１％以下にすることも可能である。厚さ変動率が５％より大きい場合は、シリコンウエハの平坦性を低下させるおそれがある。
【００４１】
また、本実施形態では、保持面Ｐの開孔率を２５％（１０〜７０％の範囲）に設定する例を示した。ポリウレタンシート２の吸着力と摩擦力とをバランスよく調整することを考慮すれば、開孔率を１５〜６０％の範囲に設定することが好ましく、２０〜５０％に設定することがより好ましい。
【００４２】
更に、本実施形態では、ポリウレタンシート２の保持面Ｐと反対の面側に基材６を貼り合わせる例を示したが、本発明はこれに限定されるものではなく、例えば、両面テープ７の基材をそのまま保持パッド１の基材とすることもできる。また、基材６としては、ＰＥＴ製フィルム以外に、不織布や織布等を使用してもよい。
【００４３】
また更に、本実施形態では、リング状のテンプレート８を例示したが、本発明はこれに限定されるものではない。例えば、大型の保持パッドで複数のシリコンウエハを同時に研磨加工する場合には、テンプレートにシリコンウエハより大きい径の複数の開口を形成するようにしてもよい。また、テンプレート８の材質に制限がないことはもちろんである。
【００４４】
更にまた、本実施形態では、湿式成膜工程で連続的に帯状の成膜樹脂を形成し、ラミネート工程までの各工程を連続的に行い、裁断工程で所望の形状、サイズに裁断する例を示したが、本発明はこれに限定されるものではない。例えば、湿式成膜時に所望の形状、サイズに形成してもよく、連続的に形成した成膜樹脂を裁断した後、スライス処理工程、ラミネート工程を行うようにしてもよい。量産時の製造効率を考慮すれば、連続的に行うことが好ましい。
【００４５】
また、本実施形態では、連続的に処理するため、成膜樹脂２ａとシート基材１２とを貼り合わせることで成膜樹脂２ａの幅方向の長さを固定し、長手方向に張力をかけてスライスする例を示したが、本発明はこれに制限されるものではない。例えば、所望の形状、サイズに形成した成膜樹脂をスライスするには、スライス機に対する搬送方向に張力をかけ、該搬送方向と交差する方向の長さを固定することで、互いに交差する２方向に張力がかかるようにすればよい。また、所望の形状、サイズに形成した成膜樹脂２ａをスライス機に向けて搬送することに代えて、スライス機が移動するようにしてもよい。この場合には、スライス機の移動方向と交差する方向で成膜樹脂２ａに張力がかかるようにすれば、厚さが一様となるようにスライスすることが可能である。
【００４６】
更に、本実施形態では、スライス処理工程において、長尺状の成膜樹脂のスキン層側に略平坦なシート基材を貼り合わせることで成膜樹脂の幅方向の長さを固定する例を示したが、本発明はこれに制限されるものではない。本実施形態以外に、成膜樹脂の幅方向の長さを固定するために、例えば、幅方向の両側をテンション（張力）をかけて引っ張ったり、幅方向の長さを固定したまま、平坦な面を有する治具で成膜樹脂を上下から挟んだりしてもよい。また、本実施形態では、湿式成膜工程で成膜基材から成膜樹脂を剥離する例を示したが、成膜樹脂の幅方向の長さが固定された状態であれば（成膜基材が伸縮性を有していなければ）、成膜基材から成膜樹脂を剥離することなくそのままスライス処理するようにしてもよい。
【００４７】
また更に、本実施形態では、湿式成膜工程で得られた成膜樹脂は、スライス機でスキン層側がスライスされるが、スライスで切り取られる量（バンドナイフＫで切断する位置）については特に制限されるものではない。得られるポリウレタンシート２の厚さを考慮し、成膜樹脂の厚さバラツキやスライス時にかける張力により適宜設定すればよい。また、本実施形態では、バンドナイフＫを備えたスライス機で成膜樹脂をスライスする例を示したが、本発明はこれに制限されるものではなく、スライス後のポリウレタンシート２を厚さ変動率が５％以下となるように形成できればよい。
【実施例】
【００４８】
以下、本実施形態に従い製造した保持パッド１の実施例について説明する。なお、比較のために製造した比較例の保持パッドについても併記する。
【００４９】
（実施例１）
実施例１では、ポリウレタン樹脂として、１００％モジュラスが１０ＭＰａのポリエステルＭＤＩ（ジフェニルメタンジイソシアネート）ポリウレタン樹脂を用いた。このポリウレタン樹脂のＤＭＦ溶液（濃度３０％）１００部に対して、粘度調整用のＤＭＦの４５部、顔料のカーボンブラックを３０％含むＤＭＦ分散液の４０部、疎水性活性剤の２部を混合してポリウレタン樹脂溶液を調製した。このポリウレタン樹脂溶液を成膜基材のＰＥＴ製シートに塗布する際に塗布厚を１ｍｍに設定した。スライス処理では、成膜樹脂２ａの長手方向にかける張力をポリウレタン樹脂の破断伸度の１０％に設定し、厚さ変動率が５％以下となるように切断位置を調整した。
【００５０】
（比較例１）
比較例１では、スライス処理で厚さ変動率が５％を超えるように調整した以外は、実施例１と同様にした。
【００５１】
（比較例２）
比較例２では、スライス処理で平均開孔径が６０μｍを超えるように調整した以外は、実施例１と同様にした。
【００５２】
実施例１、比較例１及び比較例２について、作製時にポリウレタンシート２の厚さを測定し平均値及び厚さ変動率を求めた。また、ポリウレタンシート２の平均開孔径および開孔率を測定した。厚さの測定では、ポリウレタンシートの縦断面を、マイクロスコープ（ＫＥＹＥＮＣＥ製、ＶＨＸ−６００）で１．１ｍｍ×１．５ｍｍの範囲を２００倍に拡大して観察した。このとき、保持面Ｐ側で最高地点から高い順に５点、最低地点から低い順（発泡内部は除く）に５点をそれぞれ選び、各地点でのポリウレタンシート２の厚さ（１０箇所）を測定した。各測定値から平均値、標準偏差を求め、平均値に対する標準偏差の割合の百分率を厚さ変動率（単位％）として求めた。すなわち、厚さ変動率（％）＝（標準偏差／平均値）×１００で求めた。平均開孔径および開孔率の測定では、マイクロスコープ（ＫＥＹＥＮＣＥ製、ＶＨ−６３００）で約１．３ｍｍ四方の範囲を１７５倍に拡大し観察した。この画像を画像処理ソフト（Ｉｍａｇｅ  Ａｎａｌｙｚｅｒ  Ｖ２０ＬＡＢ  Ｖｅｒ．１．３）により処理し平均開孔径および開孔率を算出した。
【００５３】
また、得られた保持パッド１のシリコンウエハに対する吸着力および摩擦力を次のようにして測定した。吸着力の測定では、図３（Ａ）に示すように、測定用の保持パッド１を水に１５分間浸漬した後、ウエハホルダ１８に貼り付けた。保持パッド１の表面（上面）を霧吹きで湿らせ、ワイパで水気を拭き取った後、ＳＵＳ板１６に貼り付けたシリコンウエハ１５ａを保持パッド１上に載置した。初期荷重１２ｋｇ（１５０ｇ／ｃｍ２）を１分間かけた後荷重を外した。ＳＵＳ板１６を垂直方向（図３（Ａ）の矢印Ｃ方向）に引っ張り、シリコンウエハ１５ａから保持パッド１が外れたときの力を測定した。測定は３回行い、平均値を吸着力とした。一方、摩擦力の測定では、図３（Ｂ）に示すように、測定用の保持パッド１を水に１５分間浸漬した後、ウエハホルダ１８に貼り付けた。保持パッド１の表面（上面）を霧吹きで湿らせ、ワイパで水気を拭き取った後、ＳＵＳ板１６に貼り付けた１０ｃｍ角のシリコンウエハ１５ｂを保持パッド１上に載置した。１０ｋｇの荷重（１００ｇ／ｃｍ２）をかけながらＳＵＳ板１６を水平方向（図３（Ｂ）の矢印Ｄ方向）に８０ｍｍ引っ張ったときの力の最大値を測定した。測定は３回行い、平均値を摩擦力とした。下表１に、厚さの平均値、厚さ変動率、平均開孔径、開孔率、吸着力および摩擦力の各測定結果を示す。
【００５４】
【表１】
0005503049.tif 000002
【００５５】
表１に示すように、比較例１では、厚さの平均値が８６４μｍ、厚さ変動率が５．１３％であった。これに対して、実施例１では、厚さの平均値が８５８μｍであり、厚さ変動率が１．０２％を示した。また、比較例１では平均開孔径が３８．９μｍ、開孔率が１９．５％を示したのに対し、実施例１では平均開孔径が４０．８μｍ、開孔率が２３．４％を示した。一方、比較例２では、厚さ変動率は１．０８％を示したが、平均開孔径が６１．３μｍ、開孔率が３４．９％を示した。このことから、厚さ変動率が５％を超えると平均開孔径、開孔率ともに大きくなることが判った。吸着力、摩擦力では、実施例１と比較例１、比較例２とで大きな差異が認められた。すなわち、比較例１、比較例２では吸着力がそれぞれ１．８ｋｇ、１．５ｋｇを示し２ｋｇより小さくなり、摩擦力がそれぞれ５．２ｋｇ、３．７ｋｇであったのに対して、実施例１では吸着力が３．１ｋｇ、摩擦力が４．９ｋｇであった。このことから、比較例１、比較例２では、シリコンウエハを保持パッドで確実に保持することができず、搬送中に脱落してしまうこととなる。更に、比較例１では、厚さ変動率が５％を超えるため、シリコンウエハの平坦性を低下させることとなる。これに対して、実施例１では、吸着力、摩擦力がバランスよく調整されているため、シリコンウエハの平坦性を向上させることが期待できる。従って、本実施形態で示したように、湿式成膜された成膜樹脂を厚さ変動率が５％以下となるようにスライス処理し、平均開孔径、開孔率を調整することで、研磨加工時のシリコンウエハに対する吸着力、摩擦力をバランスよく調整してシリコンウエハの平坦性を向上させることができることが判明した。
【産業上の利用可能性】
【００５６】
本発明は被研磨物の平坦性を向上させることができる保持パッドを提供するため、保持パッドの製造、販売に寄与するので、産業上の利用可能性を有する。
【符号の説明】
【００５７】
１  保持パッド
２  ポリウレタンシート（軟質プラスチックシート）
３  発泡
４  開孔
６  基材
８  テンプレート（枠材）
１５  シリコンウエハ（被研磨物）
【図１】
0005503049.tif 000003
【図２】
0005503049.tif 000004
【図３】
0005503049.tif 000005